【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
赤外線及び／又は太陽放射に対して反射性のｎ個の機能層Ａと（ｎ＋１）個のコーティングＢとを交互に含む積層体（ｎ≧１）が設けられた少なくとも１つの透明基材Ｓを含み、前記コーティングＢが誘電体からなる層又は積層体を含み、それによって各機能層Ａが２つのコーティングＢの間に配置されている、グレージングであって：
前記機能層Ａの少なくとも１つが、（ｉ）その上に配置された前記誘電体コーティングＢと直接に接触しており、且つ（ｉｉ）その下に配置された前記誘電体コーティングＢと、金属タイプの少なくとも可視光領域において吸収性の層Ｃを介して、接触していることを特徴とする、グレージング。
【請求項２】
前記金属タイプの層Ｃが窒素化されている、請求項１に記載のグレージング。
【請求項３】
（ｉ）それぞれの前記機能層Ａが、その上に配置された前記誘電体コーティングＢと直接に接触しており、且つ
（ｉｉ）それぞれの前記機能層Ａが、その下に配置された前記誘電体コーティングＢと、金属タイプの少なくとも可視光領域において吸収性の層Ｃを介して接触していること：
を特徴とする、請求項１又は２に記載のグレージング。
【請求項４】
それぞれの前記吸収層Ｃの厚さが、１ｎｍ又はそれ未満であることを特徴とする、請求項３に記載のグレージング。
【請求項５】
ｎ≧２であり、且つ前記吸収層Ｃの全体の厚さが、２．５ｎｍ又はそれ未満であることを特徴とする、請求項１〜４のいずれかに記載のグレージング。
【請求項６】
前記吸収層Ｃが、機能層Ａとその下にあるコーティングＢとの間に配置されていることを特徴とする、請求項５に記載のグレージング。
【請求項７】
基材から最も遠い層Ｃが、他の層Ｃよりも厚いことを特徴とする、請求項５又は６に記載のグレージング。
【請求項８】
前記１又は複数の吸収層が、チタン、ニッケル、クロム、ニオブ、ジルコニウム又はこれらの金属の少なくとも１つを含む合金に基づくことを特徴とする、請求項１〜７のいずれかに記載のグレージング。
【請求項９】
それぞれの前記機能層Ａが、銀又は銀合金に基づくことを特徴とする、請求項１〜８のいずれかに記載のグレージング。
【請求項１０】
前記機能層Ａのすぐ上にある少なくとも１つのコーティングＢが、１又は複数の金属酸化物に基づく層Ｄから始まっていることを特徴とする、請求項１〜９のいずれかに記載のグレージング。
【請求項１１】
前記機能層Ａのすぐ下にある少なくとも１つのコーティングＢが、１又は複数の金属酸化物に基づく層Ｄ′で終わっていることを特徴とする、請求項１〜１０のいずれかに記載のグレージング。
【請求項１２】
前記層Ｄ及び／又は層Ｄ′が、酸化亜鉛、又は亜鉛とＡｌタイプのもう１つの金属との混合酸化物に基づくことを特徴とする、請求項１０又は請求項１１に記載のグレージング。
【請求項１３】
前記１又は複数の金属酸化物に基づく層Ｄが、化学量論的に酸素が不足しているが、それより酸素が少ないと酸化物層が可視光領域において吸収性になる閾値に達しないようにして堆積されていることを特徴とする、請求項９に記載のグレージング。
【請求項１４】
前記１又は複数の金属酸化物に基づく層Ｄが、２〜３０ｎｍの厚さを有することを特徴とする、請求項１０又は請求項１３に記載のグレージング。
【請求項１５】
前記１又は複数の金属酸化物に基づく層Ｄ′が、６〜１５ｎｍの厚さを有することを特徴とする、請求項１１又は請求項１２に記載のグレージング。
【請求項１６】
少なくとも（ｎ＋１）番目のコーティングＢが、拡散バリア層を含むことを特徴とする、請求項１〜１５のいずれかに記載のグレージング。
【請求項１７】
前記拡散バリア層が、窒化ケイ素及び／又は窒化アルミニウムに基づく拡散バリア層であることを特徴とする、請求項１６に記載のグレージング。
【請求項１８】
ｎ≧２であり、２つの層Ａの間にあるコーティングＢが、窒化ケイ素及び／又は窒化アルミニウムタイプの０〜７０ｎｍのバリア層を含めて５０〜９０ｎｍの厚さを有することを特徴とする、請求項１〜１７のいずれかに記載のグレージング。
【請求項１９】
すべてのコーティングＢが、窒化ケイ素及び／又は窒化アルミニウムに基づく層を含むことを特徴とする、請求項１６〜１８のいずれかに記載のグレージング。
【請求項２０】
前記積層体が下記の層の配列を含むことを特徴とする、請求項１〜１９のいずれかに記載のグレージング：
ＺｎＯ／Ｔｉ／Ａｇ／ＺｎＯ。
【請求項２１】
前記積層体が、下記の完全な積層体である、請求項２０に記載のグレージング：
Ｓｉ３Ｎ４／ＺｎＯ／Ｔｉ／Ａｇ／ＺｎＯ／Ｓｉ３Ｎ４／ＺｎＯ／Ｔｉ／Ａｇ／ＺｎＯ／Ｓｉ３Ｎ４。
【請求項２２】
前記積層体が、下記の完全な積層体である、請求項２０に記載のグレージング：
ＺｎＯ／Ｔｉ／Ａｇ／ＺｎＯ／Ｓｉ３Ｎ４／ＺｎＯ／Ｔｉ／Ａｇ／ＺｎＯ／Ｓｉ３Ｎ４。
【請求項２３】
前記積層体が、下記の完全な積層体である、請求項２０に記載のグレージング：
ＺｎＯ／Ｔｉ／Ａｇ／ＺｎＯ／Ｔｉ／Ａｇ／ＺｎＯ／Ｓｉ３Ｎ４。
【請求項２４】
前記積層体が、下記の完全な積層体である、請求項２０に記載のグレージング：
Ｓｉ３Ｎ４／ＺｎＯ／Ｔｉ／Ａｇ／ＺｎＯ／Ｔｉ／Ａｇ／ＺｎＯ／Ｓｉ３Ｎ４。
【請求項２５】
積層体を設けた後で、前記基材が、５００℃を超える温度で曲げ、強化又は焼き鈍しタイプの熱処理を行われたことを特徴とする、請求項１〜２４のいずれかに記載のグレージング。
【請求項２６】
積層体を設けた後で、前記基材が、５００℃を超える温度で曲げのための熱処理を行われており、曲げた後の外側反射による色が、青、緑又は青緑色であることを特徴とする、請求項１〜２５のいずれかに記載のグレージング。
【請求項２７】
前記積層体が設けられたガラス基材を、少なくとも１つの熱可塑性ポリマーを介して別のガラス基材と組み合わせることによって、又は前記積層体が設けられたガラス基材を、少なくとも１つのエネルギー吸収性シートと組み合わせることによって、非対称合わせグレージングの形に積層されていることを特徴とする、請求項１〜２６のいずれかに記載のグレージング。
【請求項２８】
６０°の入射角で、ａ＊（６０°）＜０及びｂ＊（６０°）＜０に対して、Δａ＊（０→６０）＜４、Δｂ＊（０→６０）＜２によって特徴付けられる比色変化を有することを特徴とする、請求項１〜２８のいずれかに記載のグレージング。
【請求項２９】
二重ガラスタイプの多重グレージングであることを特徴とする、請求項１〜２７のいずれかに記載のグレージング。
【請求項３０】
請求項１〜２８に記載のグレージングの自動車用グレージングとしての使用。
【請求項３１】
日除け防止機能を有する自動車用グレージングとしての、請求項３０に記載の使用。
【手続補正２】
【補正対象書類名】明細書
【補正対象項目名】００７４
【補正方法】変更
【補正の内容】
【００７４】
表４に示された実施例と比較例のうち、曲げ処理後の光学的品質とＰｕｍｍｅｌテストの結果から見て、明らかに実施例１、２及び７が最良である。
上述のように、本発明は様々な態様で実施できるが、本発明の実施態様としては例えば下記の実施態様を挙げることができる：
（実施態様１）
赤外線及び／又は太陽放射に対して反射性のｎ個の機能層Ａ、特に金属層と、（ｎ＋１）個のコーティングＢとを交互に含む積層体（ｎ≧１）が設けられた少なくとも１つの透明基材Ｓ、特にガラスで作られた基材を含み、前記コーティングＢが誘電体からなる層又は積層体を含み、それによって各機能層Ａが、２つのコーティングＢの間に配置されている、グレージングであって：
前記機能層Ａの少なくとも１つが、（ｉ）その上に配置された前記誘電体コーティングＢと直接に接触しており、且つ（ｉｉ）その下に配置された前記誘電体コーティングＢと、金属、随意に窒化物タイプの少なくとも可視光領域において吸収性の層Ｃを介して、接触していることを特徴とする、グレージング。
（実施態様２）
（ｉ）それぞれの前記機能層Ａが、その上に配置された前記誘電体コーティングＢと直接に接触しており、且つ
（ｉｉ）それぞれの前記機能層Ａが、その下に配置された前記誘電体コーティングＢと、金属、随意に窒化物タイプの少なくとも可視光領域において吸収性の層Ｃを介して接触していること：
を特徴とする、実施態様１に記載のグレージング。
（実施態様３）
それぞれの前記吸収層Ｃの厚さが、１ｎｍ又はそれ未満、特に０．７又は０．６又は０．５ｎｍ又はそれ未満であることを特徴とする、実施態様２に記載のグレージング。
（実施態様４）
ｎ≧２であり、且つ前記吸収層Ｃの全体の厚さが、２．５ｎｍ又はそれ未満、特に２又は１．８又は１．４ｎｍ又はそれ未満であることを特徴とする、実施態様１〜３のいずれかに記載のグレージング。
（実施態様５）
前記吸収層Ｃが、機能層Ａとその下にあるコーティングＢとの間に配置されていることを特徴とする、実施態様４に記載のグレージング。
（実施態様６）
基材から最も遠い層Ｃが、他の層Ｃよりも厚いことを特徴とする、実施態様４又は５に記載のグレージング。
（実施態様７）
前記１又は複数の吸収層が、チタン、ニッケル、クロム、ニオブ、ジルコニウム又はこれらの金属の少なくとも１つを含む合金に基づくことを特徴とする、実施態様１〜６のいずれかに記載のグレージング。
（実施態様８）
それぞれの前記機能層Ａが、銀又は銀合金、特に銀とパラジウム又はチタンとの合金に基づくことを特徴とする、実施態様１〜７のいずれかに記載のグレージング。
（実施態様９）
前記機能層Ａのすぐ上にある少なくとも１つのコーティングＢが、１又は複数の金属酸化物に基づく層Ｄから始まっていることを特徴とする、実施態様１〜８のいずれかに記載のグレージング。
（実施態様１０）
前記機能層Ａのすぐ下にある少なくとも１つのコーティングＢが、１又は複数の金属酸化物に基づく層Ｄ′で終わっていることを特徴とする、実施態様１〜９のいずれかに記載のグレージング。
（実施態様１１）
前記層Ｄ及び／又は層Ｄ′が、酸化亜鉛、又は亜鉛とＡｌタイプのもう１つの金属との混合酸化物に基づくことを特徴とする、実施態様９又は実施態様１０に記載のグレージング。
（実施態様１２）
前記１又は複数の金属酸化物に基づく層Ｄが、化学量論的に酸素が不足しているが、それより酸素が少ないと酸化物層が可視光領域において吸収性になる閾値に達しないようにして堆積されていることを特徴とする、実施態様９に記載のグレージング。
（実施態様１３）
前記１又は複数の金属酸化物に基づく層Ｄが、２〜３０ｎｍ、好ましくは５〜１０ｎｍの厚さを有することを特徴とする、実施態様９又は実施態様１２に記載のグレージング。
（実施態様１４）
前記１又は複数の金属酸化物に基づく層Ｄ′が、６〜１５ｎｍの厚さを有することを特徴とする、実施態様１０又は実施態様１１に記載のグレージング。
（実施態様１５）
少なくとも（ｎ＋１）番目のコーティングＢが、拡散バリア層、特に酸素拡散バリア層、特に窒化ケイ素及び／又は窒化アルミニウムに基づく拡散バリア層を含むことを特徴とする、実施態様１〜１４のいずれかに記載のグレージング。
（実施態様１６）
ｎ≧２であり、２つの層Ａの間にあるコーティングＢが、窒化ケイ素及び／又は窒化アルミニウムタイプの０〜７０ｎｍのバリア層を含めて５０〜９０ｎｍの厚さを有することを特徴とする、実施態様１〜１５のいずれかに記載のグレージング。
（実施態様１７）
すべてのコーティングＢが、窒化ケイ素及び／又は窒化アルミニウムに基づく層を含むことを特徴とする、実施態様１５又は１６に記載のグレージング。
（実施態様１８）
前記積層体が下記の層の配列を含み：
ＺｎＯ／Ｔｉ／Ａｇ／ＺｎＯ、
特に下記の完全な積層体のうちの１つであって：
Ｓｉ３Ｎ４／ＺｎＯ／Ｔｉ／Ａｇ／ＺｎＯ／Ｓｉ３Ｎ４／ＺｎＯ／Ｔｉ／Ａｇ／ＺｎＯ／Ｓｉ３Ｎ４
ＺｎＯ／Ｔｉ／Ａｇ／ＺｎＯ／Ｓｉ３Ｎ４／ＺｎＯ／Ｔｉ／Ａｇ／ＺｎＯ／Ｓｉ３Ｎ４
ＺｎＯ／Ｔｉ／Ａｇ／ＺｎＯ／Ｔｉ／Ａｇ／ＺｎＯ／Ｓｉ３Ｎ４
Ｓｉ３Ｎ４／ＺｎＯ／Ｔｉ／Ａｇ／ＺｎＯ／Ｔｉ／Ａｇ／ＺｎＯ／Ｓｉ３Ｎ４、
Ｓｉ３Ｎ４及び／又はＺｎＯ層が、Ａｌ又はホウ素タイプの元素又は金属を、Ｓｉ又はＺｎに対して小さな比率で含むことが可能であることを特徴とする、実施態様１〜１７のいずれかに記載のグレージング。
（実施態様１９）
積層体を設けた後で、前記基材が、５００℃を超える温度で曲げ、強化又は焼き鈍しタイプの熱処理を行われており、特に前記熱処理によってもたらされる平均の光透過率の変化ΔＴＬが最大で５％であり、及び／又は前記熱処理によってもたらされる反射における比色応答の平均変化ΔＥ＊が最大で４であることを特徴とする、実施態様１〜１８のいずれかに記載のグレージング。
（実施態様２０）
積層体を設けた後で、前記基材が、５００℃を超える温度で曲げのための熱処理を行われており、曲げた後の外側反射による色が、青、緑又は青緑色であることを特徴とする、実施態様１〜１９のいずれかに記載のグレージング。
（実施態様２１）
前記積層体が設けられたガラス基材を、少なくとも１つの熱可塑性ポリマーを介して別のガラス基材と組み合わせることによって、又は前記積層体が設けられたガラス基材を、少なくとも１つのエネルギー吸収性シートであって、随意に別の自己修復性ポリマー層と組み合わされたシートと組み合わせることによって、非対称合わせグレージングの形に積層されていることを特徴とする、実施態様１〜２０のいずれかに記載のグレージング。
（実施態様２２）
６０°の入射角で、ａ＊（６０°）＜０及びｂ＊（６０°）＜０に対して、Δａ＊（０→６０）＜４、Δｂ＊（０→６０）＜２によって特徴付けられる比色変化を有することを特徴とする、実施態様１〜２１のいずれかに記載のグレージング。
（実施態様２３）
二重ガラスタイプの多重グレージングであることを特徴とする、実施態様１〜２１のいずれかに記載のグレージング。
（実施態様２４）
実施態様１〜２２に記載のグレージングの、自動車用グレージング、特にフロントガラス及びサイドウインドー、特に日除け及び／又は加熱及び／又は着氷防止機能を有するものとしての応用。